(57)【要約】【課題】明瞭なパターン形成が可能な新規なパターン形成体を提供する。【解決手段】表面に光照射すると、ハイドロゲルの表面に化学結合している疎水性の光応答性物質の会合状態が変化する。パターン形成体の表面修飾部を水に接触させると、光応答性物質が互いに弱く会合しているときには表面修飾部がハイドロゲルに覆われる。この結果、パターン形成体の表面は親水性となる。一方、光応答性物質が互いに強く会合しているときには表面修飾部が疎水性の光応答性物質によって覆われる。この結果、パターン形成体の表面は疎水性となる。このように、光照射により、その露光部と非露光部とでパターン形成体の表面の親水性と疎水性とをドラスティックに変化させることができる。この結果、パターン形成体の表面に疎水性物質又は親水性物質を吸着又は脱着させたときに明瞭なパターン形成を行うことができる。【選択図】なし【特許請求の範囲】
【請求項１】
光照射したときの露光部と非露光部との水濡れ性の相違を利用してパターン形成可能なパターン形成体であって、
ハイドロゲルと、
光照射によって会合状態が変化するか又は架橋形成状態が変化する疎水性の光応答性物質を前記ハイドロゲルの表面に化学結合させてなる表面修飾部と、
を備え、
前記表面修飾部は、水と接触させた状態では、前記疎水性の光応答性物質が互いに弱く会合しているとき又は架橋が形成されていないときに前記ハイドロゲルによって覆われて親水性となり、前記疎水性の光応答性物質が互いに強く会合しているとき又は架橋が形成されているときに該疎水性の光応答性物質に覆われて疎水性となる、
パターン形成体。
【請求項２】
前記疎水性の光応答性物質は、光照射によってシス体とトランス体とが変化する構造を含み、第１の波長範囲の光を照射すると前記シス体となって互いに弱く会合し、第２の波長範囲の光を照射すると前記トランス体となって互いに強く会合する、
請求項１に記載のパターン形成体。
【請求項３】
前記疎水性の光応答性物質は、アゾベンゼン構造を含み、第１の波長範囲の光を照射すると前記アゾベンゼン構造が前記シス体となって互いに弱く会合し、第２の波長範囲の光を照射すると前記アゾベンゼン構造が前記トランス体となって互いに強く会合する、
請求項２に記載のパターン形成体。
【請求項４】
前記疎水性の光応答性物質は、光照射によって架橋を形成していない状態から架橋を形成した状態に変化する構造を含み、所定の波長範囲の光を照射する前は架橋を形成せず、前記所定の波長範囲の光を照射した後は架橋を形成する、
請求項１に記載のパターン形成体。
【請求項５】
前記疎水性の光応答性物質は、光照射によって架橋を形成していない状態から架橋を形成した状態に変化する構造として、シンナマート構造、スチリルピリジン構造、クマリン構造及びカルコン構造からなる群より選ばれた１種を含む、
請求項４に記載のパターン形成体。
【請求項６】
前記表面修飾部は、エステル結合、ウレタン結合、エーテル結合、アミド結合、アミノ結合及びカーボネート結合のうちいずれかの化学結合によって前記疎水性の光応答性物質を前記ハイドロゲルの表面に化学結合させてなる、
請求項１〜５のいずれかに記載のパターン形成体。
【請求項７】
前記疎水性の光応答性物質は、炭素数２〜１２の直鎖アルキレン鎖、１〜３個のエチレンオキサイドによって構成されるエチレンオキサイドユニット又はその組み合わせからなるスペーサ構造を介して前記ハイドロゲルに化学結合している、
請求項１〜６のいずれかに記載のパターン形成体。
【請求項８】
光照射したときの露光部と非露光部との水濡れ性の相違を利用してパターン形成が可能なパターン形成方法であって、
請求項１〜７のいずれかに記載のパターン形成体に対し、一部に光照射することによって露光部と非露光部とを設けたのち疎水性物質又は親水性物質を吸着させることによりパターンを形成するか、全体に疎水性物質又は親水性物質を吸着させたのち一部に光照射することによって露光部に吸着した疎水性物質又は親水性物質を脱着することによりパターンを形成するか、又は前記第１及び前記第２の波長範囲の光のうち一方の光を全体に照射したのち疎水性物質又は親水性物質を吸着させてから前記第１及び前記第２の波長範囲の光のうち他方の光を一部に照射することによって露光部と非露光部とを設けたのち露光部に吸着した疎水性物質又は親水性物質を脱着することによりパターンを形成する、
パターン形成方法。
【発明の詳細な説明】
【技術分野】
【０００１】
本発明は、新規なパターン形成体及びパターン形成方法に関する。
【背景技術】
【０００２】
従来より、温度や熱を利用して表面の水濡れ性を疎水性から親水性又は親水性から疎水性に変える材料が知られている。この材料として、例えば、Ｎ−イソプロピルアクリルアミド（ＮＩＰＡＭ）とアゾベンゼン誘導体との共重合体が提案されている（例えば、非特許文献１）。この共重合体によれば、温度が２９．２℃のときには共重合体の表面は親水性であるのに対し、３１℃のときにはその表面が疎水性に変化する。また、温度が３１℃の状態で共重合体の表面に紫外光を５分間照射すると、その表面の水濡れ性が疎水性から親水性へと変化する。このように、共重合体の温度を変えたり光照射することによって共重合体の表面の水濡れ性を変えることができる。また、表面の水濡れ性を変更可能な他の材料として、温度応答性高分子であるＮＩＰＡＭポリマーからなるリフトオフ型の細胞培養支持体が提案されている（例えば、特許文献１）。このＮＩＰＡＭポリマーは、３７℃で疎水性になり３２℃以下で親水性になる。したがって、ＮＩＰＡＭポリマーの表面に細胞を接着して３７℃で増殖させたときには、細胞はＮＩＰＡＭポリマーに付着した状態となる。一方、ＮＩＰＡＭポリマーを３２℃以下にすると、それまで付着していた細胞はＮＩＰＡＭポリマーから脱離する。このように、温度によってＮＩＰＡＭポリマーの表面の水濡れ性を疎水性から親水性に変化させることにより、培養細胞を破壊することなく容易に剥離することができる。
【非特許文献１】Ａｎａｌｙｔｉｃａｌ  Ｃｈｅｍｉｓｔｒｙ，Ｖｏｌ．７１，Ｎｏ．６，１１２５（１９９９）
【特許文献１】ＷＯ０１／０６８７９９
【発明の開示】
【発明が解決しようとする課題】
【０００３】
ところで、上述の非特許文献１や特許文献１の材料は、材料そのものの水濡れ性を変えることによって表面の水濡れ性を変えるものである。この水濡れ性の変化をパターン形成体に応用しようとしても、材料の表面に明瞭なパターンが形成され難い。また、従来、パターン形成体としてハイドロゲルを用いたものは知られていない。
【０００４】
本発明は、上述した課題に鑑みなされたものであり、明瞭なパターン形成が可能な新規なパターン形成体及びパターン形成方法を提供することを目的とする。
【課題を解決するための手段】
【０００５】
本発明者らは、明瞭なパターン形成が可能なパターン形成体を創製するにあたり、ハイドロゲルの水濡れ性や柔軟性といった特性に着目し、疎水性であって光照射により立体構造が変化するアゾベンゼン構造を有する化合物又は架橋を作る光架橋性基を有する化合物をハイドロゲル表面に化学修飾した結果、ハイドロゲルやこれらの光応答性の化合物自体の水濡れ性を変えるのではなく、ハイドロゲルや光応答性の化合物の挙動の変化によりパターン形成体の表面の水濡れ性を露光部と非露光部とで大きく相違させることができた。そこで、この事実を新たなパターン形成体材料を設計するためのコンセプトとして本発明を完成するに至った。
【０００６】
すなわち、本発明のパターン形成体は、光照射したときの露光部と非露光部との水濡れ性の相違を利用してパターン形成可能なパターン形成体であって、ハイドロゲルと、光照射によって会合状態が変化するか又は架橋形成状態が変化する疎水性の光応答性物質を前記ハイドロゲルの表面に化学結合させてなる表面修飾部と、を備え、前記表面修飾部は、水と接触させた状態では、前記疎水性の光応答性物質が互いに弱く会合しているとき又は架橋が形成されていないときに前記ハイドロゲルによって覆われて親水性となり、前記疎水性の光応答性物質が互いに強く会合しているとき又は架橋が形成されているときに該疎水性の光応答性物質に覆われて疎水性となるものである。
【０００７】
このパターン形成体は、表面に光照射すると、ハイドロゲルの表面に化学結合している疎水性の光応答性物質のうち、露光部で光応答性物質の会合状態が変化するか又は架橋形成状態が変化する。つまり、光照射により光応答性物質が互いに弱く会合したり強く会合したりするか、又は架橋を形成したり架橋を切断したりする。光応答性物質が互い弱く会合しているとき又は架橋が形成されていないときには、光応答性物質はハイドロゲルの表面でその動きが許容される。このため、パターン形成体の表面修飾部を水に接触させると、ハイドロゲルが疎水性の光応答性物質をハイドロゲルの内部に取り込んでその表面を水中に露出する。この結果、パターン形成体の表面は親水性となる。一方、光応答性物質が互い強く会合しているとき又は架橋が形成されているときには、光応答性物質はハイドロゲルの表面でその動きが抑制される。このため、パターン形成体の表面修飾部を水に接触させると、ハイドロゲルの表面は疎水性の光応答性物質によって覆われたままとなる。この結果、パターン形成体の表面は疎水性となる。このように、パターン形成体の表面に光照射したときに、その露光部と非露光部とでパターン形成体の表面の親水性と疎水性とをドラスティックに変化させることができる。この結果、パターン形成体の表面に疎水性物質又は親水性物質を吸着又は脱着させたときに明瞭なパターン形成を行うことができる。なお、「互いに弱く会合しているとき」は非会合の状態を含む。
【０００８】
本発明のパターン形成方法は、光照射したときの露光部と非露光部との水濡れ性の相違を利用してパターン形成可能なパターン形成方法であって、上述のパターン形成体に対し、一部に光照射することによって露光部と非露光部とを設けたのち疎水性物質又は親水性物質を吸着させることによりパターンを形成するか、全体に疎水性物質又は親水性物質を吸着させたのちに一部に光照射することによって露光部に吸着した疎水性物質又は親水性物質を剥がすことによりパターンを形成するか、又は前記第１及び前記第２の波長範囲の光のうち一方の光を全体に照射したのち疎水性物質又は親水性物質を吸着させてから前記第１及び前記第２の波長範囲の光のうち他方の光を一部に照射することによって露光部と非露光部とを設けたのち露光部に吸着した疎水性物質又は親水性物質を剥がすことによりパターンを形成するものである。
【０００９】
このパターン形成方法によれば、上述のパターン形成体の表面に光照射したときに、その露光部と非露光部とでパターン形成体の表面の親水性と疎水性とがドラスティックに変化するため、パターン形成体の表面に疎水性物質又は親水性物質を吸着又は脱着させたときに明瞭なパターンを形成することができる。ここで、第１の波長範囲と第２の波長範囲とは、光応答性物質の種類に応じて異なるが、例えば、第１の波長範囲を紫外光の波長範囲とし第２の波長範囲を可視光の波長範囲としてもよいし、第１の波長範囲を可視光の波長範囲とし第２の波長範囲を紫外光の波長範囲としてもよい。
【発明を実施するための最良の形態】
【００１０】
本発明のパターン形成体は、光照射したときの露光部と非露光部との水濡れ性の相違を利用してパターン形成可能なパターン形成体であって、ハイドロゲルと、光照射によって会合状態が変化するか又は架橋形成状態が変化する疎水性の光応答性物質を前記ハイドロゲルの表面に化学結合させてなる表面修飾部と、を備え、前記表面修飾部は、水と接触させた状態では、前記疎水性の光応答性物質が互いに弱く会合しているとき又は架橋が形成されていないときに前記ハイドロゲルによって覆われて親水性となり、前記疎水性の光応答性物質が互いに強く会合しているとき又は架橋が形成されているときに該疎水性の光応答性物質に覆われて疎水性となるものである。
【００１１】
ここで、ハイドロゲルは、水や水／水溶性有機溶媒などの水系の溶媒を分散媒とするゲルであればゲルの種類、架橋基の構造など特に限定されるものではなく、天然ゲルと合成ゲルとのどちらであってもよいし、物理ゲルと化学ゲルとのどちらであってもよい。このハイドロゲルは、その表面で光応答性物質を化学結合させるため、ハイドロゲル中にヒドロキシル基、アミノ基又はカルボキシル基を有しているものが好ましい。また、ハイドロゲルを作製するのに使用する基板の材質は特に限定されるものではないが、例えば、金属、セラミックス、ガラス、石英及びプラスチックからなる群より選ばれる１種又は２種以上が挙げられる。この基板の形状は、特に限定されるものではないが、例えば、シート状やブロック状などが挙げられる。ハイドロゲルの膜厚は、本発明のパターン形成体はハイドロゲルの表面にパターニングされるため特に限定されるものではなく、用途等に応じて適宜選択すればよい。
【００１２】
光応答性物質は、光照射によって会合状態が変化するか又は架橋形成状態が変化する疎水性の物質としてもよい。この疎水性の光応答性物質の種類は、特に限定されるものではないが、例えば、光照射によってシス体とトランス体とが変化する構造を含み、第１の波長範囲の光を照射すると前記シス体となって互いに弱く会合し、第２の波長範囲の光を照射すると前記トランス体となって互いに強く会合するものとしてもよく、具体的には、アゾベンゼン構造を含むものが挙げられる。このアゾベンゼン構造は、第１の波長範囲の光を照射するとシス体となって互いに弱く会合し、第２の波長範囲の光を照射するとトランス体となって互いに強く会合するものであり、例えば、下記式（１）で表される構造を有するものが挙げられる。ここで、下記式（１）中のＲは、特に限定されるものではないが、炭素数１〜１１のアルキル基、アルコキシル基、ハロゲン化アルキル基及びハロゲン化アルコキシル基並びにシアノ基が好ましい。このうち、炭素数１〜１１のアルキル基、アルコキシル基、ハロゲン化アルキル基及びハロゲン化アルコキシル基は立体障害による弊害（例えば、感光性を阻害するなど）が生じにくく光応答性物質の疎水性を高める観点から好ましく、シアノ基は立体障害による弊害が生じにくくアゾベンゼン構造のシス−トランスの光異性化を促進させる観点から好ましい。このアゾベンゼン構造は、通常、熱的に安定なトランス体であり、棒状分子であるために会合状態となっている。この会合状態のアゾベンゼン構造に紫外光（例えば、３６５ｎｍ）を照射すると、アゾベンゼン構造がトランス体からシス体に変化し、分子構造や極性、双極子の向きが変化する。その結果、光応答性物質が互いに非会合の状態になる。一方、非会合状態のアゾベンゼン構造に可視光（例えば、４３６ｎｍ）を照射すると、アゾベンゼン構造がシス体からトランス体に変化する。その結果、光応答性物質は棒状分子となり互いに強く会合する。また、アゾベンゼン構造のシス体は、その分子構造により窒素原子の非共有電子対がむき出しとなり、極性基のように振る舞う。このため、アゾベンゼン構造のシス体では親水性が増すことになる。あるいは、疎水性の光応答性物質は、光照射によって架橋を形成していない状態から架橋を形成した状態に変化する構造を含み、所定の波長範囲の光を照射する前は架橋を形成せず、所定の波長範囲の光を照射した後は架橋を形成するとしてもよい。具体的には、シンナマート構造、スチリルピリジン構造、クマリン構造及びカルコン構造からなる群より選ばれた１種を含むものが挙げられる。ここで、シンナマート構造、スチリルピリジン構造、クマリン構造及びカルコン構造は、それぞれ下記式（２）〜（７）で表される構造である。光応答性物質がこれらの光架橋性基を含んでいれば、光照射により（例えば、シンナマート構造で３１３ｎｍ）、光応答性物質を架橋を形成していない状態から分子間で架橋を形成した状態に変化させることができる。光応答性物質としては、シンナマート構造、スチリルピリジン構造、クマリン構造及びカルコン構造は光照射によって一旦架橋が形成されると架橋が形成されていない元の構造に戻すことが困難であることから、光照射によって良好な可逆反応を示すアゾベンゼン構造がより好ましい。
【００１３】
【化１】
2007133020.tif 000002
【００１４】
（但し、Ｒは炭素数１〜１１のアルキル基、アルコキシル基、ハロゲン化アルキル基及びハロゲン化アルコキシル基並びにシアノ基からなる群より選ばれた１種である）
【００１５】
【化２】
2007133020.tif 000003
【００１６】
【化３】
2007133020.tif 000004
【００１７】
【化４】
2007133020.tif 000005
【００１８】
【化５】
2007133020.tif 000006
【００１９】
本発明のパターン形成体において、光応答性物質はハイドロゲルに化学結合しているが、この化学結合の種類は特に限定されるものではない。例えば、エステル結合、ウレタン結合、エーテル結合、アミド結合、アミノ結合又はカーボネート結合などが挙げられる。具体的には、カルボン酸クロライド構造、イソシアネート構造及びエポキシ構造のうちいずれかとヒドロキシル基とを反応させて光応答性物質とハイドロゲルとを化学結合させたり、ハロゲン原子及びカルボキシル基のうちいずれかとアミノ基とを反応させて光応答性物質とハイドロゲルとを化学結合させたり、アミノ基とカルボキシル基とを反応させて光応答性物質とハイドロゲルとを化学結合させたりする。
【００２０】
本発明のパターン形成体において、光応答性物質は、上述の式（１）〜（７）のいずれかがハイドロゲルに直接結合していてもよいが、パターン形成体の表面の水濡れ性を大きく変化させるには光応答性物質の分子の長さを長くするスペーサ構造を介してハイドロゲルに化学結合していることが好ましい。このスペーサ構造としては、特に限定されるものではないが、合成原料の汎用性から直鎖アルキレン鎖、エチレンオキサイドによって構成されるエチレンオキサイドユニット又はその組み合わせからなる構造であることが好ましい。このうち、炭素数２未満の直鎖アルキレン鎖は光応答性物質の長さを長くする効果が低く炭素数１３以上の直鎖アルキレン鎖は高価であることから炭素数２〜１２の直鎖アルキレン鎖が好ましい。また、合成材料の汎用性から１〜３個のエチレンオキサイドによって構成されるエチレンオキサイドユニット又はこのエチレンオキサイドユニットと炭素数２〜１２の直鎖アルキレン鎖との組み合わせからなるものが好ましい。
【００２１】
本発明のパターン形成体を作製する際、光応答性物質を化学結合させるゲル媒体の種類は、最終的にハイドロゲルの表面が光応答性物質によって修飾されれば特に限定されるものではなく、ハイドロゲルであってもよいし、キセロゲルであってもよいし、ハイドロゲルに水を含有させる前のハイドロゲルプレカーサであってもよい。このうち、溶媒を含んでおらずまた多孔質構造でないことから、光応答性物質と表面近傍のみに反応させるのが比較的容易であるハイドロプレカーサが好ましい。
【実施例１】
【００２２】
（１）ハイドロゲルプレカーサ薄膜の作製
２−ヒドロキシルエチルメチルメタクリレート（ＨＥＭＡ）２ｇ、オリゴエチレンオキシドメチルエーテルアクリレート（日本油脂製、商品名ブレンマーＰＭＥ−２００）２．８ｇ、エチレングリコールジメタクリレート（ＥＧＤＭ）０．０２４ｇ、２，２−ジメトキシ−２−フェニルアセトフェノン０．０２４ｇを混合し、光重合性モノマー混合液を調製した。ガラス基板（３０ｍｍ×３０ｍｍ，ｔ＝１）上にこの混合液をキャストし、窒素気流下、ＵＶ３５ガラスフィルター（東芝ガラス製）を介した水銀キセノンランプ（ＳＡＮ−ＥＩ製、ＳＵＰＥＲ  ＣＵＲＥ−２０３Ｓ）の光を約２Ｊ／ｃｍ2（４０ｍＷ／ｃｍ2）で５０秒間室温にて照射して光重合を行った。その後、未反応のモノマーをアセトンで洗浄し、ハイドロゲルプレカーサ薄膜を得た。このハイドロゲルプレカーサ薄膜にスパチュラにてガラス基板まで傷を付け、その断面における膜厚を原子間力顕微鏡（セイコーインスツルメンツ社製、Ｎａｎｏｐｉｃｓ  ２１００）にて測定したところ、その膜厚は約１μｍであった。
【００２３】
（２）１１−｛４−［（４−ヘキシルフェニル）アゾ］フェノキシ｝ウンデカン酸クロライドの合成
ヘキシルアニリンとフェノールからアゾカップリングにより４−［（ヘキシル）アゾ］フェノールを合成した。また、１１−ブロモウンデカン酸を３，４−ジヒドロ−２Ｈ−ピランにて保護し、４−［（ヘキシル）アゾ］フェノールとＮ，Ｎ−ジメチルホルムアミド中炭酸カリウムにてウィリアムソンエーテル合成を行った。反応物をジエチルエーテルにて抽出したのちに水で洗浄し、テトラヒドロフラン（ＴＨＦ）中にて塩酸で脱保護反応を行った。濃縮後再びエーテルで抽出し、水で洗浄した後に無水硫酸マグネシウムにて乾燥した。その後、溶媒を除去し、ベンゼン−クロロホルム混合溶媒にて再結晶を行い、１１−｛４−［（４−ヘキシルフェニル）アゾ］フェノキシ｝ウンデカン酸を得た。この１１−｛４−［（４−ヘキシルフェニル）アゾ］フェノキシ｝ウンデカン酸と塩化チオニルとを反応させたのち未反応の塩化チオニルを減圧留去し、１１−｛４−［（４−ヘキシルフェニル）アゾ］フェノキシ｝ウンデカン酸クロライド（下記式の化合物（８）参照）を得た。
【００２４】
【化６】
2007133020.tif 000007
【００２５】
（３）ハイドロゲルプレカーサ薄膜の表面修飾によるパターン形成体の作製
合成した１１−｛４−［（４−ヘキシルフェニル）アゾ］フェノキシ｝ウンデカン酸クロライド（化合物（８））４０ｍｇ、トリエチルアミン１１．９ｍｇ、４−ジメチルアミノピリジン（ＤＭＡＰ）１ｍｇを乾燥トルエン３ｍｌ中で溶かした。先に作製したハイドロゲルプレカーサ薄膜をこの溶液中に４時間浸漬し、ハイドロゲルプレカーサ薄膜の表面のヒドロキシル基に化合物（８）をエステル化により化学結合させ、ハイドロゲルプレカーサ薄膜を化合物（８）により表面修飾した。その後、トルエン及びＴＨＦにて洗浄し、化合物（８）によって表面修飾されたハイドロゲルプレカーサ薄膜（パターン形成体）を得た。ハイドロゲルプレカーサ薄膜が化合物（８）によって表面修飾されているか否かを確認するためにこの薄膜の吸収スペクトルをダイオードアレイ紫外可視吸収スペクトル分光器（ヒューレットパッカード社製、製品番号８４５２）にて調べたところ、アゾベンゼンのトランス体に由来する約３５０ｎｍでの吸光度は約０．１〜０．１５であった。文献（Ｔ．Ｓｅｋｉら，Ｐｈｙｓ．Ｃｈｅｍ．Ｂ，１０２，５３１３−５３２１（１９９８））によると、使用したアゾベンゼンとほぼ同様の電子状態を持つ高分子の単分子膜の示す吸光度は０．０１５でありその分子長が約２ｎｍである。このことから概算すると、作製されたパターン形成体は、ハイドロゲルプレカーサ薄膜の表面から２０〜４０ｎｍの領域でアゾベンゼンが表面処理されていることが推察される。
【００２６】
（４）表面修飾されていることの確認
上述の（１）〜（３）の方法によりハイドロゲルプレカーサ薄膜の表面が化合物（８）によってアゾベンゼン処理されていることを確認するために、直径約０．５ｍｍの半球状のハイドロゲルプレカーサを作製し、このハイドロゲルプレカーサを上述の（１）〜（３）と同様の方法を用いてアゾベンゼン処理した。処理したハイドロゲルプレカーサを輪切りにし、これを疎水性蛍光色素である１，１’−ジオクタデシル−３，３，３’，３’−テトラメチルインドールジカルボシアニンパークロライド（Ａｌｄｒｉｃｈ社製）の０．５％アセトン溶液に３０分浸漬し、アセトンにて洗浄した。その後、ハイドロゲルプレカーサを水に浸漬し、蛍光顕微鏡（オリンパス社製、ＢＸ５１）を用いて水中にてハイドロゲルプレカーサの断面を観察したところ、表層部において蛍光を示した。これは、化合物（８）によりハイドロゲルプレカーサの表面に疎水部が形成されているためと考えられ、ハイドロゲルプレカーサの表面にアゾベンゼンが修飾されていることが確認された。
【００２７】
（５）蛍光微粒子によるフォトパターニング
化合物（８）によって表面修飾されたハイドロゲルプレカーサ薄膜、つまりパターン形成体を精製水に約３０分浸漬した後、約０．０１重量％のアミン表面ポリスチレン蛍光微粒子水溶液（モレキュラープローブ製、商品名ＦｌｕｏｒｏＳｐｈｅｒｅ  Ｆ−８７６５、粒径約１μｍ）に３０分〜１時間浸漬した。続いて、蒸留水中にて５〜１５分間超音波洗浄し、蛍光顕微鏡（オリンパス社製、ＢＸ５１）を用いて倍率１０倍でパターン形成体の表面の様子を観察した。このときの様子を撮影した顕微鏡写真を図１に示す。なお、このとき、パターン形成体に光照射していない。図１に示すように、パターン形成体の表面全体は蛍光を発しており、パターン形成体の表面全体にアミン表面ポリスチレン蛍光微粒子が吸着していることが確認された。このように、蛍光微粒子がパターン形成体の表面全体に吸着したのは、比較的疎水的である蛍光微粒子のアミノ末端とパターン形成体の表面との間で疎水−疎水相互作用が生じたことによるものと推察される。このことから、パターン形成体の表面全体は疎水性であることが示唆される。次に、この蛍光微粒子が吸着した状態のパターン形成体に等間隔のスリットを有するフォトマスクと色ガラスフィルター（東芝ガラス製、ＵＶ−３５及びＵＶＤ−３６）とを介して水銀キセノンランプ光（紫外光、波長３６５ｎｍ）を約１Ｊ／ｃｍ2（２０ｍＷ，５０秒）の露光量でパターン露光した。パターン露光した後、パターン形成体を蒸留水に浸漬して軽く洗浄し、蛍光顕微鏡により倍率１０倍でパターン形成体の表面の様子を観察した。このときの様子を撮影した顕微鏡写真を図２に示す。図２に示すように、パターン形成体の表面にはフォトマスクと同様のフォトパターンが形成され、露光部から蛍光微粒子が脱離したことが確認された。これにより、紫外光を照射した部分は疎水性から親水性に変化したことが示唆される。次に、このフォトパターンが形成されたパターン形成体に色ガラスフィルター（東芝ガラス製、ＵＶ−３５及びＵＶＤ−３６）を介して水銀キセノンランプ光（紫外光、波長３６５ｎｍ）を約１Ｊ／ｃｍ2（２０ｍＷ，５０秒）の露光量で全面照射した。照射後、パターン形成体を蒸留水に浸漬して軽く洗浄し、蛍光顕微鏡により倍率１０倍でパターン形成体の表面の様子を観察した。このときの様子を撮影した顕微鏡写真を図３に示す。図３に示すように、パターン形成体の表面には蛍光像を確認することができなかった。これは、紫外光の照射によりパターン形成体の表面が親水性となったことに起因して蛍光微粒子がパターン形成体から脱離したためと考えられる。更に、この蛍光微粒子が吸着していないパターン形成体に色ガラスフィルター（東芝ガラス製、Ｙ−４３及びＶ−４４）を介して水銀キセノンランプ光（可視光、波長４３６ｎｍ）を約１Ｊ／ｃｍ2（５ｍＷ，２００秒）の露光量で全面照射した。照射後、パターン形成体を精製水に約３０分浸漬し、約０．０１重量％のアミン表面ポリスチレン蛍光微粒子に３０分〜１時間浸漬した。続いて、蒸留水中にて５〜１５分間超音波洗浄し、蛍光顕微鏡を用いて倍率１０倍でパターン形成体の表面の様子を観察した。このときの様子を撮影した顕微鏡写真を図４に示す。図４に示すように、パターン形��体の表面に可視光を全面照射すると、図１と同様、パターン形成体の全面に蛍光微粒子が吸着した。このことから、パターン形成体への可視光の照射によってパターン形成体の表面が疎水性になったことが示唆される。また、この一連の操作を繰り返し行ったところ、全ての場合において、可視光が照射された露光部では蛍光微粒子が吸着し、紫外光が照射された露光部では蛍光微粒子が脱着した。
【００２８】
（６）アゾベンゼンの立体構造の確認
パターン形成体の表面に紫外光を露光したときと可視光を露光したときとのアゾベンゼンの立体構造を確認するために、パターン形成体の全面にそれぞれの光を照射したときの吸収スペクトルを調べた。その結果を図５に示す。図５に示すように、パターン形成体を作製したのち光照射していない場合及び可視光が照射された場合には、３３６ｎｍを最大吸収波長とした幅広い吸収スペクトルが得られた。このスペクトルは、アゾベンゼンのπ−π*励起に伴う光異性体が溶液状態にて示す３５０ｎｍに帰属するものと考えられる（Ｍ．Ｓｈｉｍｏｍｕｒａら，Ｂｅｒ．Ｂｕｎｓｅｎｇｅｓ．Ｐｈｙｓ．Ｃｈｅｍ．，８７，１１３４（１９８３），Ｍ．Ｋａｓｈａ，Ｓｐｅｃｔｒｏｓｃｏｐｙ  ｏｆ  Ｅｘｉｔｅｄ  Ｓｔａｔｅｓ  ｐ．３３７（Ｐｌｅｎｕｍ  ｐｒｅｓｓ，１９７６）等）。このことから、パターン形成体を作製したのち光照射していない場合及び可視光が照射された場合には、アゾベンゼンがトランス体であることが確認された。また、この結果と上述の（５）の蛍光微粒子によるフォトパターニングの結果とから、アゾベンゼンがトランス体のときにパターン形成体の表面が疎水性になることが確認された。なお、パターン形成体において最大吸収波長が３５０ｎｍよりもわずかに短波長側にシフトしているのは分子間で会合するためであり、この波長付近で幅広い吸収を示すのは様々な会合状態が混在するためと推測される。一方、パターン形成体に紫外光が照射された場合には、４５０ｎｍに幅広い吸収を示すスペクトルが得られた。このスペクトルは、アゾベンゼンの平面型であるｎ−π*状態に帰属するものと考えられる（Ｚ．Ｓｅｋｋａｔ，Ｗ．Ｋｎｏｌｌ，Ｐｈｏｔｏｒｅａｃｔｉｖｅ  Ｏｒｇａｎｉｃ  Ｔｈｉｎ  Ｆｉｌｍｓ，ｐ．３（Ａｃａｄｅｍｉｃ  Ｐｒｅｓｓ，２００２）等）。このことから、パターン形成体に紫外光が照射された場合には、アゾベンゼンはシス体になることが確認された。また、この結果と上述の（５）の蛍光微粒子によるフォトパターニングの結果とから、アゾベンゼンがシス体のときにパターン形成体の表面が親水性になることが確認された。
【実施例２】
【００２９】
実施例２では、上述の実施例１と同様にしてハイドロプレカーサ薄膜を作製し、以下の方法で合成した１１−｛４−［（４−ヘキシルフェニル）アゾ］フェノキシ｝ウンデカンイソシアネート（下記式の化合物（９）参照）４０ｍｇとジブチルスズジラウレート０．１ｍｌとを乾燥トルエン３ｍｌ中に溶かし、６０度に加熱したホットプレート上でハイドロプレカーサ薄膜をこの溶液中に３〜５分間浸漬した。浸漬後、トルエン次いでＴＨＦで洗浄した。これにより、化合物（９）によって表面修飾されたハイドロゲルプレカーサ薄膜であるパターン形成体を得た。ここで、化合物（９）は次のように合成した。つまり、乾燥ベンゼン中にて、上述の実施例１と同様にして合成した１１−｛４−［（４−ヘキシルフェニル）アゾ］フェノキシ｝ウンデカン酸とジフェニルホスホリルアジドとトリエチルアミンとを加熱・環流し、原料のカルボン酸が薄層クロマトグラフィーで消失するまで反応を行った。反応後、溶液を減圧濃縮し、カラムクロマトグラフィーにより化合物（８）の１１−｛４−［（４−ヘキシルフェニル）アゾ］フェノキシ｝ウンデカンイソシアネートを得た。パターン形成体を用いて上述の実施例１の（５）と同様にして蛍光微粒子によるフォトパターニングを行ったところ、実施例１と同様のパターン形成及び繰り返し特性が得られた。
【００３０】
【化７】
2007133020.tif 000008
【実施例３】
【００３１】
（１）パターン形成体の作製
実施例３では、上述の実施例１と同様にしてハイドロプレカーサ薄膜を作製し、以下の方法で合成した１１−シンナモイルオキシウンデカンイソシアネート（下記式の化合物（１０）参照）４０ｍｇとジブチルスズジラウレート０．１ｍｌとを乾燥トルエン中に溶かし、遮光下にて６０度に加熱したホットプレート上でハイドロプレカーサ薄膜をこの溶液中に３〜５分間浸漬した。浸漬後、トルエン次いでＴＨＦで洗浄した。これにより、１１−シンナモイルオキシウンデカンイソシアネートによって表面修飾されたハイドロゲルプレカーサ薄膜であるパターン形成体を得た。ここで、化合物（１０）は次のようにして合成した。つまり、まず、シンナモイルクロライド（Ａｌｄｒｉｃｈ社製）と二等量以上の１，１２−ドデカンジオール（東京化成製）をＴＨＦ中塩基性下にて反応させ、反応溶液を濃縮、酢酸エチル−クロロホルム混合溶媒にて再結晶し、１２−シンナモイルオキシドデカ−１−オールを得た。これをＴＨＦ−アセトン混合溶媒に溶解し、炭酸水素ナトリウム飽和水溶液を少量加え、２，２，６，６−テトラメチル−１−ピペリジノオキシ（東京化成製）と臭化ナトリウムとを加えて撹拌した。この水溶液を氷浴し、上述の１２−シンナモイルオキシドデカ−１−オールを徐々に滴下した。これを氷浴中で数時間撹拌した後にさらに室温で数時間撹拌し、溶媒を留去した後、塩酸を加え酢酸エチルにて抽出した。この抽出物を水、食塩水にて洗浄し、ヘキサン−酢酸エチル混合溶媒にて再結晶することにより、１１−シンナモイルオキシウンデカン酸を得た。この１１−シンナモイルオキシウンデカン酸とジフェニルホスホリルアジドとトリエチルアミンとを乾燥ベンゼン中で加熱・環流し、原料のカルボン酸が薄層クロマトグラフィーで消失するまで反応を行った。反応後、溶液を減圧濃縮し、カラムクロマトグラフィーにより化合物（１０）の１１−シンナモイルオキシウンデカンイソシアネートを得た。
【００３２】
【化８】
2007133020.tif 000009
【００３３】
（２）蛍光微粒子によるフォトパターニング
作製したパターン形成体を精製水に３０分ほど浸漬した後、パターン形成体の表面に等間隔のスリットを有するフォトマスクと色ガラスフィルター（東芝ガラス製、ＵＶ−２９）とを介して水銀キセノンランプ光（紫外光、波長３１３ｎｍ）を約３Ｊ／ｃｍ2（３０ｍＷ，１００秒）の露光量でパターン露光した。照射後、パターン形成体を約０．０１重量％のアミン表面ポリスチレン蛍光微粒子水溶液（モレキュラープローブ製、商品名ＦｌｕｏｒｏＳｐｈｅｒｅ  Ｆ−８７６５、粒径約１μｍ）に３０分〜１時間浸漬した。その後、蒸留水中にて５〜１５分間超音波洗浄し、蛍光顕微鏡（オリンパス社製、ＢＸ５１）を用いて倍率１０倍でパターン形成体の表面の様子を観察した。このときの様子を撮影した顕微鏡写真を図６に示す。図６に示すように、パターン形成体の表面にはフォトマスクに対してネガティブなフォトパターンが形成され、露光部に蛍光微粒子が吸着したことが確認された。これにより、紫外光を照射した露光部は疎水性であり、非露光部は親水性であることが確認された。
【００３４】
（３）架橋の形成の確認
パターン形成体の全面に紫外光を照射したときの吸収スペクトルを調べた。その結果を図７に示す。図７に示すように、パターン形成体を作製したのち光照射していない場合には、２７４ｎｍを最大吸収波長とする吸収スペクトルが得られた。このスペクトルは、シンナモイル基の吸収に帰属するものと考えられる（Ｇｕｐｔａら，Ｍａｃｒｏｍｏｌｅｃｕｌｅｓ，３７，９２１１（２００４）等）。このことから、パターン形成体を作製したのち光照射していない場合には、パターン形成体中にシンナモイル基が存在していることが確認された。また、この結果と上述の（２）の蛍光微粒子によるフォトパターニングの結果とから、光応答性物質としての化合物（１０）で架橋を形成していない状態のときにパターン形成体の表面が親水性になることが確認された。一方、パターン形成体に紫外光を照射した場合には、シンナモイル基に帰属する２７４ｎｍでの吸収がほとんど認められなかった。このことから、パターン形成体に紫外光を照射した場合には、シンナモイル基はほとんど消失し、良好に光架橋化が進行したことが確認された。また、この結果と上述の（２）の蛍光微粒子によるフォトパターニングの結果とから、光応答性物質としての化合物（１０）で架橋を形成した状態のときにパターン形成体の表面が疎水性になることが確認された。
【００３５】
［比較例１］
実施例１〜３のパターン形成体において、光照射によるパターン形成体表面の水濡れ性の変化にハイドロゲルが関与しているか否かを確認するために、アゾベンゼンを有するがゲル状態ではないポリマーとして、共重合比約１：１の１０−｛４−［（４’−ヘキシルフェニル）アゾ］フェノキシ｝デシルアクリレートとＰＭＥ−２００とのランダムコポリマーをラジカル重合によって合成し、このポリマーをトルエンを溶媒としてガラス基板上にスピンコートすることにより薄膜を形成した。この薄膜を実施例１の（５）と同様にして蛍光微粒子を含む溶液に浸漬し、蛍光顕微鏡を用いて倍率１０倍でこの薄膜の表面を観察した。しかし、薄膜に蛍光微粒子は吸着されなかった。また、この薄膜にフォトマスクを介して紫外光を照射したのち蛍光微粒子を含む溶液に浸漬し、蛍光顕微鏡を用いて倍率１０倍でパターン形成体の表面を観察した。この様子を図８に示す。図８に示すように、紫外光を照射しても薄膜の表面にパターンを確認することができなかった。これらのことから、実施例１〜３のパターン形成体の表面の水濡れ性の変化にはハイドロゲルが重要な役割を果たしていることが推察される。
【００３６】
［比較例２］
比較例１と同様の趣旨から、ポリ１０−｛４−［（４’−ペンチルフェニル）アゾ］フェノキシ｝デシルメタクリレートをラジカル重合によって合成し、このポリマーをトルエンを溶媒としてガラス基板上にスピンコートすることにより薄膜を形成した。この薄膜を比較例１と同様にして蛍光微粒子によるパターニングを行ったところ、比較例１と同様、薄膜の表面にはパターンを確認することができなかった。
【００３７】
なお、本発明は上述の実施例に何ら限定されるものではなく、本発明の技術的範囲に属する限り、種々の態様で実施できることはいうまでもない。
【図面の簡単な説明】
【００３８】
【図１】化合物（８）が表面修飾されたパターン形成体の表面を蛍光顕微鏡で観察した説明図（図面代用写真）である。
【図２】化合物（８）が表面修飾されたパターン形成体にフォトパターンを介して紫外光を照射した様子を蛍光顕微鏡で観察した説明図（図面代用写真）である。
【図３】化合物（８）が表面修飾されたパターン形成体の全面に紫外光を照射した様子を蛍光顕微鏡で観察した説明図（図面代用写真）である。
【図４】化合物（８）が表面修飾されたパターン形成体の全面に可視光を照射した様子を蛍光顕微鏡で観察した説明図（図面代用写真）である。
【図５】化合物（８）が表面修飾されたパターン形成体の吸収スペクトルの説明図である。
【図６】化合物（１０）が表面修飾されたパターン形成体の表面を蛍光顕微鏡で観察した説明図（図面代用写真）である。
【図７】化合物（１０）が表面修飾されたパターン形成体の吸収スペクトルの説明図である。
【図８】薄膜の表面を蛍光顕微鏡で観察した説明図（図面代用写真）である。
【図５】
2007133020.tif 000010
【図７】
2007133020.tif 000011
【図１】
2007133020.tif 000012
【図２】
2007133020.tif 000013
【図３】
2007133020.tif 000014
【図４】
2007133020.tif 000015
【図６】
2007133020.tif 000016
【図８】
2007133020.tif 000017